組成式MFe5NOnH2O式中、MはCrMnFeCoNiCuからなる群から選ばれる遷移金属n=0~3で表されるニトロプルシド化合物。組成式CuFe5NOで表される、請求項1に記載のニトロプルシド化合物。請求項1又は2に記載のニトロプルシド化合物を主成分として含む電極材料。請求項1又は2に記載のニトロプルシド化合物を電極活物質として含有する電池用又は電気化学キャパシタ用電極。請求項4に記載の電極を具備することを特徴とするリチウムイオン2次電池。請求項4に記載の電極を具備することを特徴とする電気化学キャパシタ。本発明は、リチウムイオン2次電池用や電気化学キャパシタ用の正極材料として用いた場合に高容量となる可能性のある新規化合物を提供することを課題とする。また、本発明は、リチウムイオン2次電池用や電気化学キャパシタ用の高容量となり得る正極材料を提供することを課題とする。一般に、2次電池における充放電反応は電極材料へのアルカリイオンの脱挿入に伴う電子の授受、即ち、電極材料の酸化還元反応によるものである。したがって、充放電容量を増大させるためには、電極材料において酸化還元に活性なサイトを増やすことが重要である。従来の酸化物系、リン酸化物系、およびプルシアンブルー系材料においては、主に遷移金属がリチウム脱挿入の際に酸化還元するサイトとして機能している。例えば、これまでに開発した無欠陥型プルシアンブルー類似体Mn11Mn607H2Oは高容量を示すが、これは、MnがMn3⇔Mn2の酸化還元反応を示すためと考えられており、シアノ基は酸化還元に直接寄与していない特許文献1。本発明者は、正極材料の高容量化を検討する過程で、リチウム脱挿入の際に酸化還元するサイトとして従来全く考慮されてこなかったシアノ基等の配位子をも酸化還元するサイトとして利用できないかについて着想し、遷移金属だけでなく配位子も酸化還元に対し活性であれば充放電容量を増大しうるとのアイデアを得た。そのようなアイデアに基づき、遷移金属だけでなく配位子も酸化還元に対し活性となりうる化合物を探索する試験研究過程において、プルシアンブルー系材料に類似した物質のひとつであるNaニトロプルシドNa2Fe5NO2H2Oが紫外光あるいは可視光の照射によって光誘起相転移を生じることを見出した。すなわち、ニトロソ基NOは通常1価の価数を持つが、この光誘起相転移によって、準安定なNO電気的中性および、NOの状態に段階的に遷移する可能性があること、そして、遷移金属で架橋したニトロプルシド系材料MFe5NOnH2O;M遷移金属を電極として用いた場合、ニトロソ基がアルカリイオンの脱挿入に伴って酸化還元する可能性があることを見出した。そして、ニトロプルシド系材料を電極として用いた場合、ニトロソ基がアルカリイオンの脱挿入に伴って酸化還元し、高容量を示すことを試験研究により確かめ、本発明を完成するに至った。本発明は、上記のようなアイデアや知見、該アイデアや知見を基礎とした試験研究に基づくものであり、次のような特徴を有するものである。1組成式MFe5NOnH2O式中、MはCrMnFeCoNiCuからなる群から選ばれる遷移金属n=0~3で表されるニトロプルシド化合物。2組成式CuFe5NOで表される、上記1に記載のニトロプルシド化合物。3上記1又は2に記載のニトロプルシド化合物から成る電極材料。4上記1又は2に記載のニトロプルシド化合物を電極活物質として含有する電池用又は電気化学キャパシタ用電極。5上記4に記載の電極を具備することを特徴とするリチウムイオン2次電池。6上記4に記載の電極を具備することを特徴とする電気化学キャパシタ。組成式MFe5NOnH2O式中、MはCrMnFeCoNiCuからなる群から選ばれた遷移金属n=0~3で表されるニトロプルシド化合物において、遷移金属Mは2価であるため、リチウム挿入脱離に伴って2価⇔1価の酸化還元反応を生じるとともに、ニトロソ基もNO⇔NOの1電子反応を示す酸化還元反応を生じるため、LiCoO2や無欠陥型プルシアンブルー類似体Mn11Mn607H2O特許文献1の理論容量を上回る値となる。さらに、NO⇔NO⇔NOの2電子反応を生じる場合の理論容量はより大きな値となる。このように、遷移金属Mに加え配位子のニトロソ基も酸化還元活性サイトとして利用することで、高容量が大いに期待できる電極材料を得ることができ、また、実際に高容量の電極材料も得られた。本発明のニトロプルシド化合物は、組成式MFe5NOnH2O式中、MはCrMnFeCoNiCuからなる群から選ばれた遷移金属n=0~3で表されるものであり、リチウム2次電池や電気化学キャパシタの電極正極として用いた場合、遷移金属Mがリチウム脱挿入の際に酸化還元するサイトとして機能するだけでなく、ニトロソ基も酸化還元するサイトとして機能する。遷移金属Mとしては、CrMnFeCoNiCuのいずれをも用いることができるが、通常のリチウムイオン電池の動作電圧である3V対Li付近で2価⇔1価の還元反応を示す点、及び、ニトロプルシド化合物がn=0の無水物となる点で、Cuが好ましい。本発明のニトロプルシド化合物は、CrMnFeCoNiCuのうちの複数の遷移金属のニトロプルシド化合物が混合したものであっても良い。本発明のニトロプルシド化合物は、その製造方法は限定されず、どのような製造方法で製造されたものでも良い。一般的には、公知のNaニトロプルシドNa2Fe5NO2H2Oを溶解した水溶液と、遷移金属Mのイオンを含む水溶液とを混合することにより製造することができる。遷移金属Mのイオンを含む水溶液としては、遷移金属Mの硫酸塩等のオキソ酸塩を水に溶解したものなどが使用できる。両水溶液の混合方法としては、例えば、遷移金属Mのイオンを含む水溶液をNaニトロプルシド水溶液に滴下する方法が挙げられる。このような製造方法により製造されたニトロプルシド化合物は、通常、100nm~10μm程度の範囲内の微粒子であるが、そのまま電極材料としても良いし、また、適宜の粒径例えば、01~200μm、好ましくは1~100μm、例えば、2~80μmに造粒したり、適宜の形状に焼結又は成形したりすることもできる。本発明のニトロプルシド化合物を電極正極に形成する方法としては、公知の適宜の方法を用いることができる。その際、導電助剤や結着剤バインダー等、電極の形成に使用されるものを適宜添加することができるし、また、他種類の正極活物質を一部添加することもできる。導電助剤としては、アセチレンブラック、ケッチェンブラック、ファイバー状カーボン、黒鉛等の炭素材、二酸化マンガンなど、公知のものを使用することができる。結着剤としては、四弗化エチレン樹脂、弗化ビニリデン樹脂等の弗素系樹脂、ポリイミド系樹脂など、公知のものを使用することができる。結着剤の添加量は限定するものではないが、正極活物質100重量部に対して01~10重量部好ましくは1~8重量部とすることができる。結着剤は、各種添加剤例えば、酸化防止剤、熱安定剤、難燃材、帯電防止剤、カップリング剤、架橋剤等を含有することができる。本発明のニトロプルシド化合物を活物質として含有する電極正極を用いてリチウムイオン2次電池や電気化学キャパシタを構成する際、負極の電極材料としては、人造黒鉛、天然黒鉛、ハードカーボン等の各種炭素材料、リチウム金属、金属カルコゲン化合物など、公知のものを使用することができる。電解液としては、エチレンカーボネート、プロピレンカーボネート、ジメチルカーボネート、ジエチルカーボネート、テトラヒドロフラン、2-メチルテトラヒドロフラン、ジオキソラン、4-メチルオキソラン、γ-ブチロラクトン等やそれらの混合物など、公知のものが使用できるし、また、公知の固体電解質を用いることもできる。本発明のリチウムイオン2次電池や電気化学キャパシタは、その形状やサイズは限定されず、例えば、円筒形、扁平型、角型、ボタン型など、どのようなものであっても良い。以下、本発明を実施例に基づいてさらに詳細に説明するが、本発明はこれら実施例によって何ら制限されず、本発明の要旨を逸脱しない範囲で各種の材料変更、設計変更、設定調整等が可能であることは言うまでもない。<CuFe5NOの合成>NaニトロプルシドNa2Fe5NO2H2O596mgを純水10mLで、硫酸銅五水和物CuSO45H2O499mgを純水10mLで、それぞれ溶解した。作成した硫酸銅水溶液を、Naニトロプルシド水溶液に滴下し、生成した沈殿物を遠心分離によって抽出した。沈殿物を24時間室温で真空乾燥することにより、粉末状のCuニトロプルシドCuFe5NOを得た。組成は元素分析により決定し、無水物であることが確認された。粉末X線回折パターンから、不純物を含まない単相のCuニトロプルシドが合成されたことが明らかになった図1。合成された試料は、シミュレーションの結果から、格子定数a=b=7111Å、c=1092Åの正方晶に属し、その空間群はI4mmであることが確認された。また、SEM観察から、500nm~1μm程度の粒子が確認された図2。赤外分光測定を行うために、CuFe5NO005mgをKBr粉末150mgと混合し、5分間28tの圧力を加えペレット化させた。このペレットに対し、透過モードで赤外分光測定を行った。図3は、NOおよびCNの伸縮振動領域の赤外スペクトルである。NOの伸縮振動数は1955cm1、CNの伸縮振動数は2208cm1であり、文献値に類似した値が得られたことから、電子状態、化学結合も文献値と同様であることが確認された。<CuFe5NO製電極を用いた充放電試験>リチウムイオン脱挿入可能な電極材料とするために、CuFe5NO50mgと、導電助剤であるアセチレンブラック133mgを、ボールミルを用いて混合した後、結着剤のテフロン登録商標を混合しペースト化を行った。ボールミルは、SUS製のポットおよびSUS製のボール直径10mmのものを2個を用いて、400rpmの回転速度で10分間行った。この混合物に、結着剤のテフロン登録商標を、:=955の重量比で混合しペースト化させた。対極参照極にリチウム金属、電解液に1MのLiClO4を溶解したエチレンカーボネートジエチルカーボネート溶液を使用した3極式の電気化学セルに、ペースト状CuFe5NOを浸し、10mAgの電流密度、43V20Vのカットオフ電圧で充放電試験を行った。得られた放電容量は、Cuの1電子分の還元反応を考慮した理論容量96mAhgを大きく上回っている。したがって、Cuに加え、配位子のニトロソ基も協同的にNO→NOという還元反応を起こしていることが明らかになった。充電過程においては、酸化電位が40Vであり還元電位と大きな開きがあることから、粒子内の分極が大きいことが判明した。一方で、充電容量は130mAhgに到達し、可逆的な充放電が可能であることが確認された。第2サイクル以降も第1サイクルと同程度の充放電容量が達成された。第2サイクル以降に観測される放電過程の35V付近のプラトーは、NOの還元電位が上昇したことを示す。